СЫРЬЕВАЯ СМЕСЬ ДЛЯ ИЗГОТОВЛЕНИЯ ТЕПЛОИЗОЛЯЦИОННОГО СЛОЯ
RAW MIXTURE FOR PRODUCTION OF HEAT-INSULATING LAYER

Изобретение относится к промышленности строительных материалов.
Известна сырьевая смесь, содержащая, вес.ч: синтетический волокнистый наполнитель 100,0; жидкое стекло 16,0-50,0; добавка (мел) 5,0-20,0; вода 30,0-70,0 [1].
Задачей изобретения является повышение прочности сцепления теплоизоляционного слоя.
Технический результат достигается тем, что сырьевая смесь для изготовления теплоизоляционного слоя, содержащая синтетический волокнистый наполнитель, жидкое стекло, добавку, в качестве добавки включает портландцемент М 500 при следующем соотношении компонентов, вес.ч: синтетический волокнистый наполнитель длиной 2-100 мм 100; жидкое стекло 40-60; портландцемент М 500 30-40.
В таблице приведены составы сырьевой смеси для изготовления теплоизоляционного слоя.
В составе сырьевой смеси для изготовления теплоизоляционных изделий используют: любой синтетический волокнистый наполнитель (капрон, найлон, лавсан, нитрон и др.) длиной 2-100 мм; жидкое натриевое стекло (плотность 1300-1500 кг/м, силикатный модуль 3,2-3,6); жидкое калиевое стекло (плотность 1300-1500 кг/м, силикатный модуль 3,6-4); портландцемент М 500.
Компоненты дозируют в требуемых количествах. Портландцемент и жидкое стекло смешивают, при смешивании добавляют синтетический волокнистый наполнитель. Полученную смесь наносят слоем толщиной 2-5 мм на теплоизолируемую поверхность (из бетона, из керамического или силикатного кирпича) и оставляют до затвердевания. После затвердевания первого слоя операцию повторяют, «наращивая» слой нужной толщины. Прочность сцепления теплоизоляционного слоя с поверхностью из вышеприведенных материалов составит 2-2,5 МПа.
Источник информации
1. SU 1159912, 1985.